(57)【要約】      （修正有）【課題】  ポリカーボネート樹脂の長所を損なうことなく、更に、優れた耐油性を付与してなる、クラックが発生し難い筆記具部材とそれを用いた筆記具を提供する。【解決手段】  少なくともポリカーボネート樹脂と、スチレンとメタクリル酸フェニルの共重合体とからなる筆記具部材。前記共重合体が、ポリカーボネート樹脂１００重量％中に３〜１０重量％配合される。前記筆記具部材が、キャップ、頭冠、クリップ、首体、軸筒、尾栓、操作体のいずれかである。前記筆記具部材を用いた筆記具。【選択図】  なし【特許請求の範囲】
【請求項１】
少なくともポリカーボネート樹脂と、スチレンとメタクリル酸フェニルの共重合体とからなる筆記具部材。
【請求項２】
前記共重合体が、ポリカーボネート樹脂１００重量％中に３〜１０重量％配合される請求項１記載の筆記具部材。
【請求項３】
前記筆記具部材が、キャップ、頭冠、クリップ、首体、軸筒、尾栓、操作体のいずれかである請求項１又は２に記載の筆記具部材。
【請求項４】
前記請求項１乃至３のいずれかに記載の筆記具部材を用いた筆記具。
【発明の詳細な説明】
【技術分野】
【０００１】
本発明は筆記具部材及びそれを用いた筆記具に関する。更に詳細には、耐薬品性や耐油性に優れた筆記具部材及びそれを用いた筆記具に関する。
【背景技術】
【０００２】
従来、軽量で透明度が高く、強度や耐熱性に優れていることから、ポリカーボネート樹脂からなる筆記具部材が広く適用されている。
しかしながら、耐油性に乏しいため、接着剤や溶剤等が付着するとクラックを発生することがある。
そこで、ポリカーボネート樹脂製部材の耐油性（耐薬品性）を向上するために、ポリカーボネートとポリエチレンテレフタレートを混合したポリマーアロイを用いたものが開示されている（例えば、特許文献１参照）。
【特許文献１】特開平８−２９５０９８号公報
【０００３】
前記ポリマーアロイを用いた筆記具部材は、ポリカーボネート樹脂単体に較べて耐油性が向上するので、手脂等の付着に対するクラックの発生は少なくなるものの十分ではなく、更に、耐熱温度や強度が低下するため、成形性が悪化したり、特に薄肉箇所や、ゲートやウェルドが位置する箇所の近傍では圧入嵌合した部分でクラックが発生することがある。
また、汎用のポリマーアロイを用いると透明性が低下するため、所望のデザインを損なったり、着色部材を形成することが困難なものとなる。
【発明の開示】
【発明が解決しようとする課題】
【０００４】
本発明は、前記問題を解決するものであって、ポリカーボネート樹脂の長所を損なうことなく、更に、優れた耐油性を付与してなる、クラックが発生し難い筆記具部材とそれを用いた筆記具を提供するものである。
【課題を解決するための手段】
【０００５】
本発明は、少なくともポリカーボネート樹脂と、スチレンとメタクリル酸フェニルの共重合体とからなる筆記具部材を要件とする。
更に、前記共重合体が、ポリカーボネート樹脂１００重量％中に３〜１０重量％配合されること、前記筆記具部材が、キャップ、頭冠、クリップ、首体、軸筒、尾栓、操作体のいずれかであることを要件とする。
更には、前記いずれかの筆記具部材を用いた筆記具を要件とする。
【発明の効果】
【０００６】
本発明により、透明性や成形性を損なうことなく耐油性を向上できるので、意匠性、着色性を維持したままクラック等の発生を抑制できるポリカーボネート樹脂製筆記具部材及び筆記具が得られる。
【発明を実施するための最良の形態】
【０００７】
本発明は、ポリカーボネート樹脂製筆記具部材にスチレンとメタクリル酸フェニルの共重合体を用いることで、ポリカーボネート樹脂の強度や透明性を損なうことなく、耐油性を向上することができ、薬品や手脂等の付着によるクラックの発生を抑制できるものである。
更に、ポリカーボネート樹脂成形時の溶融流動性を向上する効果も発現するため、分子量の比較的大きいものであっても容易に成形できるようになる。
前記共重合体のスチレンとメタクリル酸フェニルの共重合比としては、スチレンとメタクリル酸フェニルのモル比で５０：５０〜９９：１が好ましく、特には、６０：４０〜９５：５が好ましい。
【０００８】
また、前記スチレンとメタクリル酸フェニルの共重合体は、ポリカーボネート樹脂１００重量％中、３〜１０重量％、好ましくは４〜８重量％の範囲で配合される。３重量％より少ないと充分な耐油性が得られ難く、１０重量％を越えて添加すると樹脂量の減少により筆記具部材としての強度が得られ難くなる。
【０００９】
前記ポリカーボネート樹脂と共に、汎用の熱可塑性樹脂を一種、又は二種類以上併用することもできる。具体的には、ポリエチレンテレフタレート、ポリブチレンテレフタレート、ポリアセタール、ポリメチルメタクリレート、アクリロニトリル−スチレン共重合樹脂、アクリロニトリル−ブタジエン−スチレン共重合樹脂、各種熱可塑性エラストマー等を挙げることができる。
【００１０】
更にポリカーボネート樹脂中には、各種染顔料、天然雲母、合成雲母等の雲母、アルミナ、ガラス片等の表面に、酸化鉄や酸化チタンによるコーティングを一層以上施したパール顔料や、鉄粉、アルミ粉等の金属粉等、汎用の着色剤を添加することができる。
【００１１】
また、必要に応じて前記ポリカーボネート樹脂にカーボンファイバー、ガラス繊維、シリコーン、分散剤、紫外線吸収剤、酸化防止剤、安定剤、ワックス類等の各種添加剤を適宜配合することができる。
【００１２】
前記スチレンとメタクリル酸フェニルの共重合体をポリカーボネート樹脂に添加し、所望の添加剤を配合した樹脂組成物を、ペレット、粉末等の形態として、射出成形、押出成形、ブロー成形、注型成形等により成形することで、耐油性を備えた筆記具部材が得られる。
【００１３】
尚、前記筆記具部材は、キャップ、頭冠、クリップ、首体、軸筒、尾栓、操作体（ペン先出没時に作動するノック部やスライド部）、レフィルパイプ、ペン芯、ペン先ホルダー、グリップ等の形態で使用され、筆記具を構成する。
特に、比較的硬度が高く、ユーザーが触れる外装部分に用いられるキャップ、頭冠、クリップ、首体、軸筒、尾栓、操作体等での使用に好適である。
【００１４】
前記筆記具としては、各種ペン先を筆記先端部に装着したマーキングペン、ボールペン、万年筆、シャープペン、修正ペン、固形塗料繰出式ペン、接着材収容ペン、化粧料収容ペン等の汎用の筆記具が例示できる。また、前記筆記具に収容されるインキは、水性、油性のいずれであってもよい。
特に、前記マーキングペンとしては、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内部に直接インキを収容して、弁機構により前記筆記先端部に所定量のインキを供給する構造のマーキングペンが挙げられる。
ボールペンとしては、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、ボールを先端部に装着したチップを直接又は接続部材を介して連結した軸筒にインキと逆流防止用の液栓を収容した構造、インキ収容管にインキと逆流防止用の液栓を収容したボールペンレフィルを軸筒内に収容した構造を例示できる。
【００１５】
更に、前記筆記具は、筆記先端部をキャップにより覆うキャップ式や、ノック式、回転式、スライド式等の出没機構の作動によって、軸筒内に収納される筆記先端部が軸筒開口部から突出する出没式等の形態をとる。
また、相異なる形態のペン体を装着させたり、相異なる色調のインキを導出させるペン体を装着させた両頭式の筆記具であってもよい。
前記両頭式の筆記具としては、軸筒内に仕切り壁を設け、軸筒両端部にそれぞれ直接又は中継部材を介して筆記先端部を固着してなり、前記軸筒内にそれぞれ色調の異なる水性インキを収容してなる筆記具、或いは、軸筒内に、筆記先端部が軸筒両端部に位置するように二本のレフィルを収容してなり、前記二本のレフィル内にそれぞれ色調の異なる水性インキを収容してなる筆記具を例示できる。
【実施例】
【００１６】
実施例及び比較例の組成を以下の表に示す。尚、表中の数値は重量部を示し、添加剤の重量は樹脂に対する値である。
【００１７】
【表１】
2008213226.tif 000002
【００１８】
表中の原料の内容を注番号に沿って説明する。
（１）三菱レイヨン（株）製、商品名：メタブレンＴＰ００３
【００１９】
前記実施例及び比較例の組成をそれぞれ混合し、エクストルーダーにて２８０℃（比較例２、３は２７０℃）で溶融混練してペレットとした。
次に、前記ペレットを筆記具用キャップ（クリップを備える）を成形する射出成形機にて３３０℃（比較例２、３は３１０℃）で成形し、全長５１０ｍｍ、直径１１ｍｍの円筒状キャップ用部材とした後、別に形成した頭冠及びゴムシールを圧入嵌合させることで筆記具用キャップを得た。尚、前記円筒状キャップ用部材の頭冠嵌合部には、二箇所の成形用ゲートが位置する。
更に、得られた筆記具用キャップは、水性インキを内蔵したボールペンレフィールを軸筒内に収容する筆記具本体に取り付けられて筆記具（キャップ式ボールペン）を構成した。
【００２０】
各キャップ式ボールペンを用いて以下のテストを行った。
耐油性試験
前記ボールペンのキャップ上端部（頭冠圧入部分）周辺にゴマ油を付着させた後、２０℃で１２時間、２４時間放置した際の状態を目視により観察した。
色調
前記ボールペンのキャップ本体の色調を目視により観察した。
【００２１】
以下の表に試験の結果を示す。
【表２】
2008213226.tif 000003
【００２２】
尚、表中の評価の記号は以下の通りである。
耐油性試験
○：クラックの発生は見られない。
×：ゲート部分にクラックが発生した。